(57)【要約】【課題】弾性部材としてフッ素ゴムを用いる場合であっても、所望の減衰機能を得ることが可能となる。【解決手段】樹脂製歯車１は、環状の金属製ブッシュ３と、金属製ブッシュの周囲に設けられ、外周部に歯形７ｂが形成された環状の樹脂部材７と、金属製ブッシュと樹脂部材との間に設けられた環状の弾性部材５と、を備える。弾性部材は、径方向Ｒにおいて金属製ブッシュとの界面側に設けられる第一層５ａと、径方向において第一層の外側に設けられる第二層５ｂと、を有している。第二層は、フッ素ゴムから形成され、第一層は、ニトリルゴム、アクリルゴム又は天然ゴムから形成されている。【選択図】図１
2019132299.tif 000002
【特許請求の範囲】
【請求項１】
環状の金属製ブッシュと、
前記金属製ブッシュの周囲に設けられ、外周部に歯形が形成された環状の樹脂部材と、
前記金属製ブッシュと前記樹脂部材との間に設けられた環状の弾性部材と、を備え、
前記弾性部材は、径方向において前記金属製ブッシュとの界面側に設けられる第一層と、前記径方向において前記第一層の外側に設けられる第二層と、を有しており、
前記第二層は、フッ素ゴムから形成され、前記第一層は、ニトリルゴム、アクリルゴム又は天然ゴムから形成されている、樹脂製歯車。
【請求項２】
前記第一層の層厚は、前記第二層の層厚よりも小さい、請求項１記載の樹脂製歯車。
【請求項３】
前記第一層の層厚は、０．１ｍｍ〜２０ｍｍである、請求項１又は２記載の樹脂製歯車。
【請求項４】
前記樹脂部材と前記弾性部材との間には、前記樹脂部材の内周面に結合される環状の金属部材を更に備え、
前記弾性部材は、径方向において前記金属部材との界面に設けられ、径方向において前記第二層よりも外側に設けられる第三層を更に有しており、
前記第三層は、ニトリルゴム、アクリルゴム又は天然ゴムから形成されている、請求項１〜３の何れか一項記載の樹脂製歯車。
【請求項５】
前記第三層の層厚は、前記第二層の層厚よりも小さい、請求項４記載の樹脂製歯車。
【請求項６】
前記第三層の層厚は、０．１ｍｍ〜２０ｍｍである、請求項４又は５記載の樹脂製歯車。
【発明の詳細な説明】
【技術分野】
【０００１】
本発明は、樹脂製歯車に関する。
【背景技術】
【０００２】
樹脂製歯車は、軽量で且つ静粛性に優れており、例えば車両用又は産業用の歯車として広く用いられている。樹脂製歯車としては、環状の金属製ブッシュと、金属製ブッシュの周囲に設けられ外周部に歯形が形成された環状の樹脂部材と、金属製ブッシュと樹脂部材との間に設けられた弾性部材と、を備えた樹脂製歯車が知られている（例えば、特許文献１参照）。上述したような樹脂製歯車では、他の歯車との噛み合いで生じた衝撃を、弾性部材の弾性変形によって吸収することによって、樹脂製歯車に一時的に強い負荷がかかった場合であってもその損傷の発生を抑制できる。
【先行技術文献】
【特許文献】
【０００３】
【特許文献１】特開２０１７−１５１０００号公報
【発明の概要】
【発明が解決しようとする課題】
【０００４】
上述したような樹脂製歯車の弾性部材には、強度、耐油性、耐熱性等を考慮して、フッ素ゴムが用いられることが好ましい。しかしながら、一般的にフッ素ゴムは、金属製ブッシュと一体成形するときに、金属製ブッシュと強固に結合することが難しい。したがって、弾性部材によって所望の減衰機能が発揮されるよりも前に、金属製ブッシュと弾性部材との結合が解かれ、樹脂製歯車が損傷してしまうおそれがある。
【０００５】
そこで、本発明は、弾性部材としてフッ素ゴムを用いる場合であっても、所望の減衰機能を得ることが可能な樹脂製歯車を提供することを目的とする。
【課題を解決するための手段】
【０００６】
本発明の樹脂製歯車は、環状の金属製ブッシュと、金属製ブッシュの周囲に設けられ、外周部に歯形が形成された環状の樹脂部材と、金属製ブッシュと樹脂部材との間に設けられた環状の弾性部材と、を備え、弾性部材は、径方向において金属製ブッシュとの界面側に設けられる第一層と、径方向において第一層の外側に設けられる第二層と、を有しており、第二層は、フッ素ゴムから形成され、第一層は、ニトリルゴム、アクリルゴム又は天然ゴムから形成されている。
【０００７】
この構成の樹脂製歯車は、フッ素ゴムから形成される第二層に加え、金属製ブッシュとの界面に配置され、ニトリルゴム、アクリルゴム又は天然ゴムから形成されている第一層を有する弾性部材が、金属製ブッシュと樹脂部材との間に設けられる。これにより、環状の金属製ブッシュは、フッ素ゴムと比べて非接触性及びすべり性が低くかつ金属との接着性に優れるニトリルゴム、アクリルゴム又は天然ゴムから形成される第一層と接触した状態で弾性部材に結合されるので、フッ素ゴム単体からなる弾性部材と金属製ブッシュとが結合される場合に比べて、弾性部材と金属製ブッシュとの結合力を高めることができる。また、金属製ブッシュと樹脂部材との間に、ニトリルゴム、アクリルゴム又は天然ゴム単体から形成される層を設ける場合と比べて、耐薬品性及び耐熱性等を向上させることができる。この結果、弾性部材としてフッ素ゴムを用いる場合であっても、所望の減衰機能を得ることが可能となる。
【０００８】
この構成の樹脂製歯車では、第一層の層厚を、第二層の層厚よりも小さくしてもよい。これにより、強度、耐油性、耐熱性等の優位性を維持しつつ、弾性部材と金属製ブッシュとの結合力を高めることができる。
【０００９】
本発明の樹脂製歯車では、第一層の層厚を、０．１ｍｍ〜２０ｍｍとしてもよい。この弾性部材では、第二層の層厚に比べて第一層の層厚を小さくすることができるので、強度、耐油性、耐熱性等の優位性を維持しつつ、弾性部材と金属製ブッシュとの結合力を高めることができる。
【００１０】
本発明の樹脂製歯車は、樹脂部材と弾性部材との間には、樹脂部材の内周面に結合される環状の金属部材を更に備え、弾性部材は、径方向において金属部材との界面に設けられ、径方向において第二層よりも外側に設けられる第三層と、を更に有しており、第三層は、フッ素ゴムよりもせん断強度が大きな樹脂材料から形成されていてもよい。
【００１１】
この構成の樹脂製歯車は、樹脂部材の内周面には環状の金属部材が設けられているので、圧入、焼嵌め等の方法により金属製シャフトとの締結が可能となる。この場合、フッ素ゴムから形成される第二層に加え、環状の金属部材との界面に配置され、ニトリルゴム、アクリルゴム又は天然ゴムから形成されている第三層を更に有する弾性部材が、金属製ブッシュと樹脂部材との間に設けられる。これにより、環状の金属材料は第三層と接触した状態で弾性部材に結合されるので、フッ素ゴム単体からなる弾性部材と金属材料とが結合される場合に比べて、弾性部材と金属材料との結合力を高めることができる。この結果、弾性部材としてフッ素ゴムを用いる場合であっても、所望の減衰機能を得ることが可能となる。
【００１２】
本発明の樹脂製歯車では、第三層の層厚を、第二層の層厚よりも小さくしてもよい。これにより、強度、耐油性、耐熱性等の優位性を維持しつつ、弾性部材と金属製ブッシュとの結合力を高めることができる。
【００１３】
本発明の樹脂製歯車では、前記第三層の層厚を、０．１ｍｍ〜２０ｍｍとしてもよい。この弾性部材では、第二層の層厚に比べて第三層の層厚を小さくすることができるので、強度、耐油性、耐熱性等の優位性を維持しつつ、弾性部材と金属製ブッシュとの結合力を高めることができる。
【発明の効果】
【００１４】
本発明によれば、弾性部材としてフッ素ゴムを用いる場合であっても、所望の減衰機能を得ることが可能となる。
【図面の簡単な説明】
【００１５】
【図１】図１は、一実施形態に係る樹脂製歯車の平面図である。
【図２】図２は、図１におけるＩＩ−ＩＩ線に沿った断面構成を示す図である。
【図３】図３（ａ）〜（ｄ）は、一実施形態に係る樹脂製歯車の製造方法を説明する説明図である。
【図４】図４は、変形例に係る樹脂製歯車の平面図である。
【図５】図５は、図４におけるＶ−Ｖ線に沿った断面構成を示す図である。
【発明を実施するための形態】
【００１６】
以下、添付図面を参照して、本発明の好適な実施形態について詳細に説明する。なお、図面の説明において同一又は相当要素には同一符号を付し、重複する説明は省略する。
【００１７】
一実施形態に係る樹脂製歯車１は、いわゆる高強度樹脂ギヤであって、車両用又は産業用の歯車として用いられる。図１及び図２に示されるように、樹脂製歯車１は、金属製ブッシュ３と、弾性部材５と、樹脂部材７と、接着層９と、接着層１１と、を備えている。本実施形態に係る樹脂製歯車１は、平歯車である。なお、図１では、接着層９，１１の図示を省略している。
【００１８】
金属製ブッシュ３は、回転軸（図示省略）に取り付けられる部材である。金属製ブッシュ３は、円環状である。金属製ブッシュ３は、金属材料により形成されており、例えば、機械構造用炭素鋼Ｓ４５Ｃ等の炭素鋼、焼結金属等で形成されている。金属製ブッシュ３には、貫通孔３ｈが設けられている。貫通孔３ｈは、金属製ブッシュ３の一方の側面３ａと他方の側面３ｂとを貫通している。貫通孔３ｈには、回転軸が挿入される。金属製ブッシュ３は、内周面４ａと、外周面４ｂと、を有している。内周面４ａは、貫通孔３ｈを画成している。外周面４ｂは、弾性部材５と対向する面である。
【００１９】
弾性部材５は、樹脂製歯車１が他の歯車と噛み合いにより発生する衝撃を減衰する部材である。具体的には、後段にて詳述する駆動中の樹脂部材７の歯形７ｂが相手歯車との噛み合うことによって樹脂部材７に過剰の衝突エネルギが加わると、樹脂部材７と金属製ブッシュ３との間に配置された弾性部材５が変形（圧縮変形又は引張変形）して上記エネルギを吸収する。弾性部材５は、円環状である。弾性部材５は、金属製ブッシュ３の周囲に設けられている。弾性部材５は、金属製ブッシュ３と樹脂部材７との間に設けられている。
【００２０】
弾性部材５は、径方向Ｒにおいて金属製ブッシュ３との界面に設けられる第一層５ａと、径方向Ｒにおいて第一層５ａの外側に設けられる第二層５ｂと、を有している。第二層５ｂは、フッ素ゴムから形成されている。第一層５ａは、ＮＢＲ（ニトリルゴム）、ＡＣＭ（アクリルゴム）又は天然ゴムから形成されている。なお、第一層５ａに用いられる材料としてはニトリルゴムが好ましい。
【００２１】
弾性部材５の径方向Ｒのサイズ（層厚）Ｔ１の例は、１ｍｍ〜４５ｍｍである。第一層５ａの層厚は、第二層５ｂの層厚よりも小さい。第一層５ａの層厚Ｔ１１の例は、０．１ｍｍ〜２０ｍｍであり、第二層５ｂの層厚Ｔ１２の例は、０．９ｍｍ〜２５ｍｍである。第二層５ｂの層厚Ｔ１２に対する第一層５ａの層厚Ｔ１１の比は、１：１．２５〜１：９である。
【００２２】
樹脂部材７は、他の歯車と噛み合う部材である。樹脂部材７は、環状である。樹脂部材７は、樹脂で形成されている。樹脂部材７は、弾性部材５の周囲に設けられている。ここでの樹脂部材７は、弾性部材５の外周面に接するように設けられている。樹脂部材７の外周部には、歯形７ｂが形成されている。歯形７ｂは、樹脂部材７の周方向において、所定の間隔をあけて複数形成されている。なお、弾性部材５の周囲に設けられることには、弾性部材５の周りに直接接するように設けられることだけでなく、弾性部材５の周りに他の部材を介して設けられることを含む。
【００２３】
金属製ブッシュ３と弾性部材５の第一層５ａとの間には、加硫接着時に形成される接着層９が配置されている。弾性部材５の第一層５ａと弾性部材５の第二層５ｂとの間には、加硫接着時に形成される接着層１１が配置されている。弾性部材５の第二層５ｂと樹脂部材７との間には、加硫接着時に形成される接着層１３が配置されている。
【００２４】
続いて、樹脂製歯車１の製造方法について説明する。樹脂製歯車１の製造方法は、ブッシュ加工工程と、抄造素形体形成工程と、樹脂部材形成工程と、切削工程と、樹脂部材加工工程と、弾性部材形成工程と、歯切加工工程と、を含む。
【００２５】
［ブッシュ加工工程］
ブッシュ加工工程では、金属製ブッシュ３の外周面４ｂに加工を施す。具体的には、例えば、金属製ブッシュ３の外周面４ｂにリン酸塩被膜処理を施し、外周面４ｂにリン酸層を形成する。リン酸層は、例えば、リン酸亜鉛被膜（亜鉛を含む組成）であり得る。リン酸亜鉛被膜の主成分は、ホパイト（Ｚｎ３（ＰＯ４）２・４Ｈ２Ｏ）及びフォスフォフィライト（Ｚｎ２Ｆｅ（ＰＯ４）２・４Ｈ２Ｏ）である。リン酸亜鉛被膜は、リン酸イオン及び亜鉛イオンを主成分とする処理液を用いて処理され、亜鉛が析出することで形成される。リン酸亜鉛被膜の厚さは、例えば、２μｍ〜３μｍである。金属製ブッシュ３の外周面４ｂにリン酸層を形成することにより、外周面４ｂに凹凸が形成される。金属製ブッシュ３に加工を施した後、金属製ブッシュ３を洗浄する。金属製ブッシュ３の洗浄は、接着剤塗布工程の前に実施されればよい。
【００２６】
［抄造素形体形成工程］
抄造素形体形成工程では、抄造法によって、円環状の抄造素形体を形成する。抄造素形体は、短繊維のみを含むものであっても、短繊維及び樹脂を含むものであってもよい。
【００２７】
抄造法による抄造素形体の形成には、従来公知の方法を適用することができる。例えば、円環形状は、筒状金型を用いることにより形成することができる。また、抄造素形体は、例えば、金型の中央にブッシュを配置し、ブッシュの周囲に短繊維、分散媒及び任意の樹脂の分散液を注入し、金型から分散媒を排出した後に、筒状金型内に残った集合体を圧縮することにより形成することができる。
【００２８】
短繊維の融点、又は、短繊維の分解温度は、２５０℃以上であることが好ましい。このような短繊維を用いることで、成形時の成形温度又は加工温度、実使用時の雰囲気温度において、短繊維が熱劣化を起こすことなく、耐熱性に優れた繊維基材又は樹脂製歯車とすることができる。
【００２９】
短繊維としては、パラ系アラミド繊維、メタ系アラミド繊維、炭素繊維、ガラス繊維、ボロン繊維、セラミック繊維、超高強力ポリエチレン繊維、ポリケトン繊維、ポリパラフェニレンベンゾビスオキサゾール繊維、全芳香族ポリエステル繊維、ポリイミド繊維、及びポリビニルアルコール系繊維から選ばれた少なくとも１種以上の短繊維を使用することが好ましい。特に、パラ系アラミド繊維と、メタ系アラミド繊維との混合繊維を短繊維として用いた場合には、耐熱性、強度、樹脂成形後の加工性のバランスが優れている。
【００３０】
スラリとしては、有機溶媒、有機溶媒と水との混合物、又は、水等を用いることができる。スラリとしては、特に経済的で、環境への負荷が少ない、水を使用することが好ましい。有機溶媒を用いる場合には、安全面に充分注意し、メタノール、エタノール、アセトン、トルエン、ジエチルエーテル等の有機溶媒を使用することも可能である。
【００３１】
樹脂は、熱硬化性樹脂、熱可塑性樹脂のいずれであってもよいが、製造される樹脂製歯車の強度を向上させる観点から、熱硬化性樹脂であると好ましい。より具体的には、エポキシ樹脂、ポリアミノアミド樹脂、フェノール樹脂、不飽和ポリエステル樹脂、ポリイミド樹脂、ポリエーテルサルフォン樹脂、ポリエーテルエーテルケトン樹脂、ポリアミドイミド樹脂、ポリアミド樹脂、ポリエステル樹脂、ポリフェニレンサルファイド樹脂、ポリエチレン樹脂、ポリプロピレン樹脂等から選ばれた１以上の樹脂と、選択された樹脂の種類に応じた硬化剤とを組み合わせたものが使用できる。これらの中でも、樹脂硬化物の強度、耐熱性等の点からポリアミノアミド樹脂が好ましく、耐熱性、強度が優れる２，２’−（１，３フェニレン）ビス２−オキサゾリンとアミン硬化剤の混合物１００質量部に対し、触媒には硬化促進剤として、例えば、ｎ−オクチルブロマイドが５質量部以下からなる樹脂を使用することが好ましい。
【００３２】
なお、樹脂は、抄造素形体形成工程において短繊維と一緒に抄造されてもよく、短繊維のみを含む抄造素形体を形成した後に、樹脂部材形成工程において抄造素形体に含浸されてもよい。
【００３３】
［樹脂部材形成工程］
樹脂部材形成工程では、金型内に上記抄造素形体を配置し、樹脂を硬化させて樹脂部材７を形成する。抄造素形体形成工程において樹脂を用いなかった場合には、金型内に樹脂を注入して抄造素形体に含浸させた後に、樹脂を硬化させる。
【００３４】
［切削工程］
切削工程では、金属製ブッシュ３及び樹脂部材７からなる成形品を切削して成形品の寸法を調整する。切削工程では、成形品を旋盤等の工作機械によって切削加工する。具体的には、切削工程では、成形品の外径部分及び内径部側面を削り、成形品を所定の寸法に加工する。
【００３５】
［樹脂部材加工工程］
樹脂部材加工工程では、樹脂部材７の内周面７ａに加工を施す。具体的には、例えば、樹脂部材７の内周面７ａにショットブラスト加工を施し、内周面７ａに凹凸を形成する。樹脂部材加工工程の後、樹脂部材７を洗浄する。樹脂部材７の洗浄は、接着剤塗布工程の前に実施されればよい。なお、当該樹脂部材加工工程は省略されてもよい。
【００３６】
［弾性部材形成工程］
弾性部材形成工程では、金属製ブッシュ３と樹脂部材７との間に第一層５ａ及び第二層５ｂからなる弾性部材５を形成する。図３（ａ）に示されるように、第一成形金型２０Ａに金属製ブッシュ３を配置し、金属製ブッシュ３の外周面４ｂに接着剤Ａ１を塗布する。接着剤Ａ１は、加硫接着剤であり、例えば、ケムロック  ６０７（ロード・ジャパンインク製）を用いることができる。
【００３７】
続いて、図３（ｂ）に示されるように、未加硫のゴム材料（ニトリルゴム）Ｇ１を第一押込部材２２Ａによって第一注入部２１Ａに押し込み、第一注入部２１Ａを介してゴム材料Ｇ１を注入する。これにより、金属製ブッシュ３の外側にゴム材料Ｇ１が充填される。そして、充填したゴム材料Ｇ１を加硫すると共に、加硫したゴム材料Ｇ１に熱及び圧力を加える。これにより、金属製ブッシュ３とゴム材料Ｇ１とが加硫接着され、金属製ブッシュ３の外側にニトリルゴムからなる第一層５ａが形成される。また、上記の加硫接着によって、金属製ブッシュ３と弾性部材５の第一層５ａとの間（界面）に接着層９が形成される。
【００３８】
続いて、図３（ｃ）に示されるように、第二成形金型２０Ｂに金属製ブッシュ３と弾性部材５の第一層５ａとが一体化された中間体と樹脂部材７とを配置し、第一層５ａの外周面５ａａに接着剤Ａ２を塗布し、樹脂部材７の内周面７ａに接着剤Ａ３を塗布する。接着剤Ａ２，Ａ３は、接着剤Ａ１と同様に、加硫接着剤であり、例えば、ケムロック  ６０７（ロード・ジャパンインク製）を用いることができる。
【００３９】
続いて、図３（ｄ）に示されるように、未加硫のゴム材料（フッ素ゴム）Ｇ２を第二押込部材２２Ｂによって第二注入部２１Ｂに押し込み、金属製ブッシュ３と弾性部材５の第一層５ａとの間に、第二注入部２１Ｂを介してゴム材料Ｇ２を注入する。これにより、金属製ブッシュ３と弾性部材５の第一層５ａとの間にゴム材料Ｇ２が充填される。そして、充填したゴム材料Ｇ２を加硫すると共に、加硫したゴム材料Ｇ２に熱及び圧力を加える。これにより、弾性部材５の第一層５ａとゴム材料Ｇ２とが加硫接着されると共に金属製ブッシュ３とゴム材料Ｇ２とが加硫接着され、弾性部材５の第一層５ａと樹脂部材７との間にフッ素ゴムから形成される第二層５ｂが形成される。また、上記の加硫接着によって、弾性部材５の第一層５ａと弾性部材５の第二層５ｂとの間（界面）に接着層１１が形成され、弾性部材５の第二層５ｂと樹脂部材７との間に接着層１３が形成される。
【００４０】
以上の工程を経て、金属製ブッシュ３と樹脂部材７との間に第一層５ａ及び第二層５ｂからなる弾性部材５が形成される。弾性部材５は、必要に応じて、バリの除去等を行う。
【００４１】
［歯切加工工程］
歯切加工工程では、樹脂部材７の歯切加工を行う。適用される歯切加工としては、ホブ盤又はシェービング盤による仕上げ加工が挙げられる。ホブ盤としては、例えば三菱重工業株式会社製のＧＥ１５Ａ（商品名）を用いることができる。なお、ホブ盤による切削量は、２００μｍ以上になる。シェービング盤としては、例えば三菱重工業株式会社製のＦＥ３０Ａ（商品名）を用いることができる。なお、シェービング加工による切削量は少なく、２０〜１５０μｍ程度になる。歯切加工工程により、樹脂部材７に歯形７ｂが形成される。
【００４２】
以上の工程により、樹脂製歯車１が製造される。
【００４３】
上記実施形態の樹脂製歯車１では、図１及び図２に示されるように、フッ素ゴムから形成される第二層５ｂに加え、金属製ブッシュ３との界面に配置され、ニトリルゴム、アクリルゴム又は天然ゴムから形成されている第一層５ａを有する弾性部材５が、金属製ブッシュ３と樹脂部材７との間に設けられる。これにより、環状の金属製ブッシュ３は、フッ素ゴムと比べて非接触性及びすべり性が低くかつ金属との接着性に優れるニトリルゴム、アクリルゴム又は天然ゴムから形成される第一層５ａと接触した状態で弾性部材５に結合されるので、フッ素ゴム単体からなる弾性部材と金属製ブッシュ３とが結合される場合に比べて、弾性部材５と金属製ブッシュ３との結合力を高めることができる。また、金属製ブッシュ３と樹脂部材７との間に、ニトリルゴム、アクリルゴム又は天然ゴム単体から形成される層を設ける場合と比べて、耐薬品性及び耐熱性等を向上させることができる。この結果、弾性部材５としてフッ素ゴムを用いる場合であっても、所望の減衰機能を得ることが可能となる。
【００４４】
上記実施形態の樹脂製歯車１では、第一層５ａの層厚Ｔ１１を、第二層５ｂの層厚Ｔ１２よりも小さくしてもよい。これにより、強度、耐油性、耐熱性等の優位性を維持しつつ、弾性部材５と金属製ブッシュ３との結合力を高めることができる。
【００４５】
以上、本発明の実施形態について説明してきたが、本発明は必ずしも上述した実施形態に限定されるものではなく、その要旨を逸脱しない範囲で様々な変更が可能である。
【００４６】
例えば、図４及び図５に示されるような樹脂製歯車１０１であってもよい。すなわち、樹脂製歯車１０１は、上記実施形態の樹脂製歯車１の構成に加え、樹脂部材７と弾性部材５との間には、樹脂部材７の内周面に結合される環状の金属部材８と、接着層１３，１５と、を更に備えている。更に、弾性部材５は、径方向において金属部材８との界面に設けられ、径方向において第二層５ｂよりも外側に設けられる第三層５ｃを更に有している。そして、第三層５ｃは、ニトリルゴム、アクリルゴム又は天然ゴムから形成されている。
【００４７】
金属製ブッシュ３と弾性部材５の第一層５ａとの間には、加硫接着時に形成される接着層９が配置されている。弾性部材５の第一層５ａと弾性部材５の第二層５ｂとの間には、加硫接着時に形成される接着層１１が配置されている。弾性部材５の第二層５ｂと弾性部材５の第三層５ｃとの間には、加硫接着時に形成される接着層１３が配置されている。弾性部材５の第三層５ｃと金属部材８との間には、加硫接着時に形成される接着層１５が配置されている。なお、図４では、接着層９，１１，１３，１５の図示を省略している。
【００４８】
弾性部材５の径方向Ｒのサイズ（層厚）Ｔ２の例は、２ｍｍ〜６５ｍｍである。第三層５ｃの層厚は、第二層５ｂの層厚よりも小さい。第三層５ｃの層厚Ｔ２３の例は、０．１ｍｍ〜２０ｍｍであり、第二層５ｂの層厚Ｔ２２の例は、０．８ｍｍ〜２５ｍｍである。第二層５ｂの層厚Ｔ２１に対する第三層５ｃの層厚Ｔ２３の比は、１：１．２５〜１：８である。なお、第一層５ａにおける層厚Ｔ２１及び第二層５ｂの層厚Ｔ２２に対する第一層５ａの層厚Ｔ２１の比は、上記実施形態と同様である。
【００４９】
変形例に係る樹脂製歯車１０１は、樹脂部材７の内周面には環状の金属部材８が設けられているので、圧入、焼嵌め等の方法により金属製シャフトとの締結が可能になる。この場合、ニトリルゴム等から形成される第一層５ａ及びフッ素ゴムから形成される第二層５ｂに加え、環状の金属部材８との界面に配置され、ニトリルゴム、アクリルゴム又は天然ゴムから形成されている第三層５ｃを更に有する弾性部材５が、金属製ブッシュ３と金属部材８との間に設けられる。これにより、環状の金属部材８は第三層５ｃと接触した状態で弾性部材５に結合されるので、フッ素ゴム単体からなる弾性部材５と金属部材８とが結合される場合に比べて、弾性部材５と金属部材８との結合力を高めることができる。この結果、弾性部材５としてフッ素ゴムを用いる場合であっても、所望の減衰機能を得ることが可能となる。
【００５０】
また、変形例に係る樹脂製歯車１０１において、第三層５ｃの層厚Ｔ１３は、第二層の層厚Ｔ１２よりも小さくしてもよい。これにより、強度、耐油性、耐熱性等の優位性を維持しつつ、弾性部材５と金属部材８との結合力を高めることができる。
【００５１】
上記実施形態では、金属製ブッシュ３の外周面がフラットに形成されている例を挙げて説明したが、外周面から外側に向かって突出する複数の突出部を有していてもよい。この突出部が形成された金属製ブッシュを有する樹脂製歯車では、金属ブッシュと樹脂材料との結合力を強化させることができる。
【００５２】
上記実施形態又は変形例では、加硫接着剤が用いられる間接接着の例を挙げて説明したが、加硫接着剤が用いられない直接接着としてもよい。
【００５３】
上記実施形態では、樹脂製歯車１が平歯車である形態を一例に説明した。しかし、樹脂製歯車１は、はすば歯車等であってもよい。
【符号の説明】
【００５４】
１，１０１…樹脂製歯車、３…金属製ブッシュ、５…弾性部材、５ａ…第一層、５ｂ…第二層、５ｃ…第三層、７…樹脂部材、７ｂ…歯形、８…金属部材。
【図１】
2019132299.tif 000003
【図２】
2019132299.tif 000004
【図３】
2019132299.tif 000005
【図４】
2019132299.tif 000006
【図５】
2019132299.tif 000007